(57)【特許請求の範囲】
【請求項１】
グリシジルメタクリレートと３個以上の水酸基をもつポリオールのメタクリル酸エステルとからなり、前者と後者のモル比が４０：６０ないし７０：３０である親水性多孔質架橋型共重合体に、ポリヒドロキシルアルキルアミノ基を導入したことを特徴とするホウ素吸着性高分子多孔体。
【請求項２】
ポリヒドロキシルアルキルアミンの溶液中に、グリシジルメタクリレートと３個以上の水酸基をもつポリオールのメタクリル酸エステルとからなり、前者と後者のモル比が４０：６０ないし７０：３０である親水性多孔質架橋型共重合体を浸漬し、加熱反応させて、前記親水性多孔質架橋型共重合体にポリヒドロキシルアルキルアミノ基を導入することを特徴とするホウ素吸着性高分子多孔体の製造方法。
【請求項３】
グリシジルメタクリレートと３個以上の水酸基をもつポリオールのメタクリル酸エステルとからなる親水性多孔質架橋型共重合体のグリシジル基当量に基づき化学量論的量のポリヒドロキシルアルキルアミンを用いる請求項２記載のホウ素吸着性高分子多孔体の製造方法。
【請求項４】
グリシジルメタクリレートと３個以上の水酸基をもつポリオールのメタクリル酸エステルとからなり、前者と後者のモル比が４０：６０ないし７０：３０である親水性多孔質架橋型共重合体に、ポリヒドロキシルアルキルアミノ基が導入された高分子多孔体を主体としたホウ素吸着剤。
【発明の詳細な説明】
【０００１】
【発明の属する技術分野】
本発明は、優れたホウ素吸着能力を示す新規な高分子多孔体、その製造方法及びそれを用いたホウ素吸着剤に関するものである。さらに詳しくいえば、本発明は、グリシジルメタクリレートと３個以上の水酸基をもつポリオールのメタクリル酸エステルとからなる親水性多孔質架橋型共重合体中に官能基としてポリヒドロキシルアルキルアミノ基を導入した構造をもつ新規な高分子多孔体、その製造方法及びそれをホウ素吸着剤として用いることに関するものである。
【０００２】
【従来の技術】
ホウ素吸着性をもつ樹脂としては、これまでスチレン−ジビニルベンゼンからなる架橋型共重合体にＮ‐メチル‐Ｄ‐グルカミノ基を導入したグルカミン型樹脂やグリシジルメタクリレートとジビニルベンゼンからなる架橋型共重合体に２‐アミノ‐２‐ヒドロキシメチル‐１，３‐プロパンジオールを反応させて得られる樹脂などが知られている。
【０００３】
しかしながら、グルカミン型樹脂は、ホウ素吸着容量は大きいが、疎水性のマトリックスで構成されているため、ホウ素吸着速度が低いという欠点があるし、またグリシジルメタクリレートとジビニルベンゼンとの共重合体と２‐アミノ‐２‐ヒドロキシメチル‐１，３‐プロパンジオールとの反応生成物は、ジビニルベンゼンに起因する疎水性により、低い架橋度のものでさえ、実用的なホウ素吸着機能が得られないという欠点がある。
【０００４】
このように、一般のホウ素吸着剤については、ホウ素の吸着分離、特にホウ素同位体の化学交換法による分離においては、ホウ素吸着容量とともに、ホウ素吸着速度の高いことが要求されるが、これまでのホウ素吸着剤は、マトリックスを架橋させるのに、疎水的な架橋剤が用いられているため、ホウ素吸着容量を高くしたとしても、ホウ素吸着速度が低いために、実用的なホウ素吸着能力を発揮することができなかった。
【０００５】
【発明が解決しようとする課題】
本発明は、マトリックスが親水性多孔質架橋型共重合体により形成され、ホウ素吸着容量とともにホウ素吸着速度にも優れたホウ素吸着性能をもつ高分子多孔体を提供することを目的としてなされたものである。
【０００６】
【課題を解決するための手段】
本発明者らは、先にグリシジルメタクリレートとトリメチロールプロパントリメタクリレートとの架橋型共重合体からなる有機高分子多孔体を提案したが（特許第３５８８６３１号公報）、この際、架橋剤としての役割を果しているトリメチロールプロパントリメタクリレートのようなポリオールのメタクリル酸エステルは親水性であるため、この架橋型共重合体をマトリックスとして用いて、これにホウ素を吸着する能力をもつ官能基を導入すれば、ホウ素吸着容量及びホウ素吸着速度のいずれにも優れた高分子多孔体が得られることを見出し、この知見に基づいて本発明をなすに至った。
【０００７】
すなわち、本発明は、グリシジルメタクリレートと３個以上の水酸基をもつポリオールのメタクリル酸エステルとからなり、前者と後者のモル比が４０：６０ないし７０：３０である親水性多孔質架橋型共重合体に、ポリヒドロキシルアルキルアミノ基を導入したことを特徴とするホウ素吸着性高分子多孔体、ポリヒドロキシルアルキルアミンの溶液中に、グリシジルメタクリレートと３個以上の水酸基をもつポリオールのメタクリル酸エステルとからなり、前者と後者のモル比が４０：６０ないし７０：３０である親水性多孔質架橋型共重合体を浸漬し、加熱反応させて、前記親水性多孔質架橋型共重合体にポリヒドロキシルアルキルアミノ基を導入することを特徴とするホウ素吸着性高分子多孔体の製造方法、及びグリシジルメタクリレートと３個以上の水酸基をもつポリオールのメタクリル酸エステルとからなり、前者と後者のモル比が４０：６０ないし７０：３０である親水性多孔質架橋型共重合体に、ポリヒドロキシルアルキルアミノ基が導入された高分子多孔体を主体としたホウ素吸着剤を提供するものである。
【０００８】
【発明の実施の形態】
本発明のホウ素吸着性高分子多孔体は、グリシジルメタクリレートと３個以上の水酸基をもつポリオールのメタクリル酸エステルからなる親水性多孔質架橋型共重合体をマトリックスとし、それにホウ素吸着能をもつ官能基のポリヒドロキシルアルキルアミノ基が導入された化学構造を有している。
【０００９】
本発明においてマトリックスとして用いられる親水性多孔質架橋型共重合体は、グリシジルメタクリレート及び架橋形成の役割を果す３個以上の水酸基をもつポリオールのメタクリル酸エステルとを構成単位とする親水性多孔質共重合体であって、例えばグリシジルメタクリレートと３個以上の水酸基をもつポリオールのメタクリル酸エステルとを、所要の割合で含む有機溶剤溶液を、重合開始剤を含む水溶液中に注加し、重合させることによって製造することができる。
【００１０】
上記の３個以上の水酸基をもつポリオールのメタクリル酸エステルとしては、例えば、トリメチロールプロパントリメタクリレート、ペンタエリトリットテトラメタクリレートなどを用いることができる。
【００１１】
この際のグリシジルメタクリレートと３個以上の水酸基をもつポリオールのメタクリル酸エステルとの使用割合は、モル比４０：６０ないし７０：３０の範囲内で選ばれるが、グリシジルメタクリレートの割合が高いほど、官能基の導入割合が高くなるので、物性がそこなわれない限り、グリシジルメタクリレートの使用割合を大きくするのが好ましい。
【００１２】
本発明において、架橋形成用のモノマー成分として用いる３個以上の水酸基をもつポリオールのメタクリル酸エステルは、従来、選択性分散剤のマトリックスにおいて架橋形成用として用いられていたジビニルベンゼンに比べ、高い親水性を示すので、マトリックスが親水性となり、高いホウ素吸着速度を得ることができる。
【００１３】
次に、グリシジルメタクリレートと３個以上の水酸基をもつポリオールのメタクリル酸エステルを溶解させる有機溶剤の選択は、多孔質共重合体を得るために極めて重要である。一般に、懸濁重合による多孔体の製造においては、モノマーに対して高い溶解性を有し、かつ生成した共重合体に対しては溶解性の低い有機溶媒が用いられる。そして、共重合体と有機溶媒との相容性に応じて、多様な細孔構造が形成される。
【００１４】
例えば、グリシジルメタクリレートとトリメチロールプロパントリメタクリレートからなる多孔性共重合体を製造する場合には、有機溶媒としてアルコール系のシクロヘキサノール／ドデカン‐１‐オル混合溶媒、オクタン‐２‐オン、あるいはトルエンなどが好適である。これらの有機溶媒は、該共重合体と異なる相容性を示すため、例えば、相容性の低いシクロヘキサノール／ドデカン‐１‐オル混合溶媒を用いた場合、グリシジルメタクリレートのモノマー含量が２５体積％で細孔体積は最大（１．２８ｃｍ3／ｇ）となり、中程度の相容性を示すオクタン‐２‐オンを用いた場合、グリシジルメタクリレート含量が５０体積％で細孔容積は最大となり（１．３２ｃｍ3／ｇ）、高い相容性を示すトルエンを用いた場合、グリシジルメタクリレート含量が６０体積％で細孔体積を最大にできる（１．３７ｃｍ3／ｇ）。
【００１５】
また、有機溶媒の量を変えることによって、グリシジルメタクリレートと３個以上の水酸基をもつポリオール例えばトリメチロールプロパントリメタクリレートとの共重合体の細孔構造を変えることができる。例えば、トルエンあるいはオクタン‐２‐オンなどの有機溶媒の量が減少すると、表面積はほとんど変化しないが、細孔体積は著しく減少する。
【００１６】
このようにして、ホウ素吸着剤用のマトリックスとして、その細孔体積が０．５〜１．５ｃｍ3／ｇ、表面積が３０〜４００ｍ2／ｇの細孔構造を有する、グリシジルメタクリレートと３個以上の水酸基を有するポリオール例えばトリメチロールプロパントリメタクリレートとの親水性多孔質共重合体が用いられる。
【００１７】
次に、本発明のホウ素吸着性高分子多孔体は、前記のようにして得たグリシジルメタクリレートと３個以上の水酸基をもつポリオールのメタクリル酸エステルからなる親水性でかつ多孔質の共重合体を、Ｎ，Ｎ‐ジメチルホルムアミド又はジオキサンのような水混和性溶剤中でポリヒドロキシルアルキルアミンと加熱反応させることによって簡単に得ることができる。このポリヒドロキシルアルキルアミンとしては、Ｎ‐メチル‐Ｄ‐グルコサミン、２‐アミノ‐２‐ヒドロキシメチル‐１，３‐プロパンジオール、ジエタノールアミン、２‐アミノプロパン‐１，３‐ジオール、３‐アミノプロパン‐１，２‐ジオールなどを用いることができるが、優れたホウ素吸着性を示すものを得るには、Ｎ‐メチル‐Ｄ‐グルコサミン及び２‐アミノ‐２‐ヒドロキシメチル‐１，３‐プロパンジオールが好適である。この際の反応温度としては、６０〜１００℃の範囲が選ばれ、反応時間は通常５〜２０時間である。また、本発明のホウ素吸着性高分子多孔体は、ポリヒドロキシルアルキルアミノ基の導入量が多い程、ホウ素の吸着量が多くなるので、ポリヒドロキシルアルキルアミンは、マトリックスとして用いる多孔体のグリシジル基当量に基づき化学量論的量で用いるのが好ましい。
【００１８】
Ｎ‐メチル‐Ｄ‐グルコサミン及び２‐アミノ‐２‐ヒドロキシメチル‐１，３‐プロパンジオールのようなポリヒドロキシルアルキルアミンを用いて得られるホウ素吸着性高分子多孔体は、いずれも高いホウ素吸着性を示し、ホウ素吸着剤として有用である。ホウ素吸着量は導入された官能基の数にほぼ比例し、官能基数は共重合体中のグリシジルメタクリレートの含有量と比例することから、グリシジルメタクリレート含有量の高い共重合体から得られたホウ素吸着剤が、より高いホウ素吸着容量を示す。興味深いことには、ホウ素吸着容量は共重合体の細孔構造にはほとんど影響されない。上記のホウ素吸着性高分子多孔体は、ホウ素吸着量に関して著しいｐＨ依存性を示し、ｐＨ８付近で最大のホウ素吸着量を示す。
【００１９】
ポリヒドロキシルアルキルアミンを反応させて得られるホウ素吸着性高分子多孔体は、いずれもラングミュア型の吸着等温線を与えるが、Ｎ‐メチル‐Ｄ‐グルコサミンを用いたものが２‐アミノ‐２‐ヒドロキシメチル‐１，３‐プロパンジオールを用いたものよりも高いホウ素吸着量を示す。この結果は、ホウ素錯体の構造の違いから解釈できる。すなわち、前者は４座配位型の四面体錯体を形成できるが、一方後者は２座配位型の四面体錯体を形成する。このことは、一般に４座配位型がエントロピー効果によって２座配位型より安定であることから説明できる。前者のホウ素吸着性をもつ高分子多孔体は、ホウ素の平衡濃度が２５ｍｍｏｌ／ｄｍ3以下でのホウ素吸着容量からいえば、市販のグルカミン型樹脂と同等の性能を示す。
【００２０】
本発明のホウ素吸着性高分子多孔体は、多孔質でかつ親水性であるので、ホウ素吸着速度が極めて高いという特徴を有する。例えば、ホウ素の初期濃度が９．２５ｍｍｏｌ／ｄｍ3程度の場合、Ｎ‐メチル‐Ｄ‐グルコサミンを用いて得られるホウ素吸着性高分子多孔体は市販のグルカミン型樹脂（スチレン−ジビニルベンゼン共重合体）と比較してはるかに高い吸着速度を示す。すなわち、このものは、１時間で平衡吸着に到達するが、市販のグルカミン型樹脂では２時間でも平衡に達しない。このホウ素吸着性高分子多孔体は、市販のグルカミン型樹脂と異なり、はるかに親水性のトリメチロールプロパントリメタクリレートで架橋されたことにより、吸着剤マトリックス内のホウ素の拡散が格段に容易であり、高い吸着速度を発現できる。これは、拡散モデルによる吸着速度解析からも確認できる。
【００２１】
【発明の効果】
本発明のホウ素吸着性高分子多孔体は、ホウ素吸着容量のみならず吸着速度に関しても優れた性能を発現することができ、ホウ素同位体の分離、ホウ素の除去による物質の精製あるいは環境保全のために好適に利用できる。
【００２２】
【実施例】
次に本発明を実施例によりさらに詳細に説明するが、本発明は、これらの例によってなんら限定されるものではない。
【００２３】
参考例
特願２００１−９５４９３号の方法に従い、グリシジルメタクリレートとトリメチロールプロパントリメタクリレートとを、両者の割合、有機溶媒の種類及びその使用割合を変えて懸濁重合させることによって、グリシジルメタクリレートの含有モル比及び多孔構造の異なる親水性多孔質架橋型共重合体を製造した。
【００２４】
実施例１
参考例で得た共重合体１ｇを、Ｎ‐メチル‐Ｄ‐グルカミン３．７５ｇ又は２‐アミノ‐２‐ヒドロキシメチル‐１，３‐プロパンジオール４．６ｇを溶解したＮ，Ｎ‐ジメチルホルムアミド２０ｍｌ溶液中によく浸漬して、８０℃で８時間又は１４時間加熱反応させた。生成物を蒸留水で洗液が中性になるまで十分洗浄し、さらにソックスレー抽出器を用いてアセトンで２４時間洗浄した後、真空乾燥してホウ素吸着剤１及び２を得た。
【００２５】
実施例２
参考例でモノマーと有機溶媒との体積比を１：２とし、グリシジルメタクリレートのモル比を変えて親水性多孔質共重合体を合成し、これを実施例１に従って処理して得たホウ素吸着剤０．２ｇを０．０５ｍｏｌ／ｄｍ3塩酸５０ｍｌに２５℃で２４時間浸漬した。ろ液中の水素イオン濃度を滴定で求め、もとの塩酸濃度との差から、ホウ素吸着剤の水素イオン吸着容量を計算した。水素イオンはアミノ基で吸着されるので、水素イオン吸着容量は官能基数に相当する。得られた結果を図１に示す。図中の○はホウ素吸着剤１の水素イオン吸着容量、△はホウ素吸着剤２の水素イオン吸着容量を示す。ホウ素吸着剤１及び２の官能基数は、共重合体中のグリシジルメタクリレート（ＧＭＡ）のモル比に比例することが分る。
該ホウ素吸着剤５０ｍｇをホウ素濃度９．２５ｍｍｏｌ／ｄｍ3のホウ酸水溶液（ただし、イオン強度：０．１ｍｏｌ／ｄｍ3ＫＣｌ、体積：１０ｍｌ）に３０℃で４８時間浸漬し、ホウ素吸着を行った。初期及び吸着後のホウ酸水溶液のホウ素濃度をＩＣＰ分光分析法から求め、両者の差から、ホウ素吸着量を計算した。その結果を図１に示す。図中の●はホウ素吸着剤１のホウ素吸着容量、▲はホウ素吸着剤２のホウ素吸着容量を示す。ホウ素吸着容量は、共重合体中のグリシジルメタクリレート（ＧＭＡ）のモル比に、従って官能基数に比例している。さらに、ホウ素吸着剤１はホウ素吸着剤２より高いホウ素吸着量を示すことが分る。
【００２６】
実施例３
実施例２で最大のホウ素吸着性を示したホウ素吸着剤１及び２の吸着等温線を一定のｐＨ値５．６６及び６．７０、温度３０℃で求めた。比較のために、市販の類似のグルカミン型樹脂Ｄｉａｉｏｎ  ＣＲＢ０２の吸着等温線を求めた。その結果を図２に示す。図中の●はホウ素吸着剤１、▲はホウ素吸着剤２、■は市販のグルカミン型樹脂を示す。いずれも以下に与えるラングミュア型の吸着等温関係に従っていることが分った。
ｃe／ｑe＝１／Ｋｑs＋ｃe／ｑs
ただし、ｃeは平衡後の溶液のホウ素濃度、ｑeは平衡後のホウ素吸着量、ｑsは飽和吸着容量、Ｋは定数。
この図からホウ素吸着剤１は市販の類似の樹脂と同等のホウ素吸着容量を有することが分る。
【００２７】
実施例４
実施例２で最大のホウ素吸着性を示したホウ素吸着剤１のホウ素吸着速度を一定のｐＨ値７．７でかつ温度３０℃で求めた。比較のために、市販の類似のグルカミン型樹脂Ｄｉａｉｏｎ  ＣＲＢ０２のホウ素吸着速度を求めた。その結果を図３に示す。図中の●はホウ素吸着剤１、▲は市販のグルカミン型樹脂を示す。この図からホウ素吸着剤１が市販の類似の樹脂よりはるかに大きなホウ素吸着速度を示すことが分る。
【００２８】
以上の結果から、本発明によるホウ素吸着剤は、吸着剤マトリックスに多孔性と同時に親水性が付与されたことにより、従来の類似の樹脂と比較してホウ素吸着容量に関しては同等であるが、はるかに高いホウ素吸着速度を発現することが分る。
【図面の簡単な説明】
【図１】  ホウ素吸着剤の水素イオン及びホウ素吸着容量を示すグラフ。
【図２】  ホウ素吸着剤の吸着等温線を示すグラフ。
【図３】  ホウ素吸着剤の吸着速度を示すグラフ。
【図１】
0003837478.tif 000002
【図２】
0003837478.tif 000003
【図３】
0003837478.tif 000004